(57)【要約】【課題】金属材を進行させ、金属材を加熱して液状の冷却媒体を噴射して冷却し、曲げ加工を施す際に、液状の冷却媒体の金属材に沿った逆流や金属材上での貯留を防止し、金属材に曲げ加工に必要な十分な加熱を行うことができると共に、金属材の曲げ方向の制限を無くすことができる。【解決手段】金属材１０を進行させ、加熱、冷却して曲げ加工を施す金属材１０の曲げ加工装置１であって、金属材１０を外周から加熱する高周波加熱コイル２と、進行方向における高周波加熱コイル２で加熱される金属材１０の位置より下流側の位置で、金属材１０に冷却水Ｗを噴射して冷却する冷却部４と、金属材１０における加熱位置と冷却位置との間の位置に、冷却水Ｗを進行方向の下流側に押すようにガスＧを噴射するガス噴射部３を備える。【選択図】図２
2013035032.tif 000002
【特許請求の範囲】
【請求項１】
金属材を進行させ、加熱、冷却して曲げ加工を施す金属材の曲げ加工装置であって、
前記金属材を外周から加熱する加熱部と、
前記進行方向における前記加熱部で加熱される前記金属材の位置より下流側の位置で、前記金属材に液状の冷却媒体を噴射して冷却する冷却部と、
前記金属材における前記加熱位置と前記冷却位置との間の位置に、前記冷却媒体を前記進行方向の下流側に押すようにガスを噴射するガス噴射部と、
を備えることを特徴とする金属材の曲げ加工装置。
【請求項２】
前記冷却部を、周方向に間隔を開けて配置される噴射口から前記冷却媒体を前記金属材の外周に噴射するように設け、
前記ガス噴射部を、周方向に間隔を開けて配置される噴射口から前記ガスを前記金属材の外周に噴射するように設けることを特徴とする請求項１記載の金属材の曲げ加工装置。
【請求項３】
前記冷却部が噴射する前記冷却媒体の噴射量が噴射位置に応じて調整可能に構成されていることを特徴とする請求項１又は２記載の金属材の曲げ加工装置。
【請求項４】
前記ガス噴射部が噴射する前記ガスの噴射量が噴射位置に応じて調整可能に構成されていることを特徴とする請求項１〜３の何れかに記載の金属材の曲げ加工装置。
【請求項５】
金属材を進行させ、加熱、冷却して曲げ加工を施す曲げ部材の製造方法であって、
前記金属材を進行させながら所定位置で外周から加熱し、
前記加熱した金属材の部分に下流側に向かってガスを噴射し、
前記ガスを噴射した金属材の部分に下流側に向かって液状の冷却媒体を噴射する工程
を備えることを特徴とする曲げ部材の製造方法。
【発明の詳細な説明】
【技術分野】
【０００１】
本発明は、金属材を進行させ、加熱、冷却して曲げ加工を施す金属材の曲げ加工装置及び曲げ部材の製造方法に関する。
【背景技術】
【０００２】
従来、金属材の曲げ加工する際に、金属材を進行させ、加熱、冷却して曲げ加工を施す装置が知られている。例えば特許文献１には、金属材を上流側から押し出し、下流側の可動ローラダイスで金属材をクランプして可動ローラダイスの位置と移動速度を制御し、可動ローラダイスの入り側で金属材の外周に配置した高周波加熱コイルで、金属材を局部的に塑性変形が可能な温度域で且つ焼入可能な温度域に加熱し、加熱部に曲げモーメントを付与した後、冷却装置の冷却水で急冷する装置が開示されている。
【０００３】
また、特許文献２には、金属材を上流側から進行させ、高周波加熱コイルで進行する金属材を加熱し、更に、冷却水又は空気を噴射する冷却装置を設け、加熱した金属材に冷却水又は空気を噴射して冷却すると共に、高周波加熱コイルと冷却装置を通過する金属材をアームで案内する又は曲げロールで押圧することにより曲げ加工する装置が開示されている。
【先行技術文献】
【特許文献】
【０００４】
【特許文献１】特開２００７−８３３０４号公報
【特許文献２】特開昭５０−５９２６３号公報
【発明の概要】
【発明が解決しようとする課題】
【０００５】
ところで、上記特許文献１、２の曲げ加工装置で金属材を冷却水により冷却する構成では、例えば金属材の上側に凹部が形成されている場合等に、冷却装置から冷却水を金属材に噴射する際に、上流側の高周波加熱コイルで加熱している金属材の部分まで凹部に沿って冷却水が逆流し、或いは凹部に水が溜まること等により、金属材に曲げ加工に必要な十分な加熱を行うことが困難となる。また、金属材の上側に凹部が形成されている場合等には、金属材を上側に曲げると冷却水の逆流が顕著になるため、金属材を曲げる方向も下向きに限定されるという問題もある。
【０００６】
本発明は上記課題に鑑み提案するものであって、金属材を進行させ、金属材を加熱して液状の冷却媒体を噴射して冷却し、曲げ加工を施す際に、液状の冷却媒体の金属材に沿った逆流や金属材上での貯留を防止し、金属材に曲げ加工に必要な十分な加熱を行うことができると共に、金属材の曲げ方向の制限を無くすことができる金属材の曲げ加工装置及び曲げ部材の製造方法を提供することを目的とする。
【課題を解決するための手段】
【０００７】
本発明の金属材の曲げ加工装置は、金属材を進行させ、加熱、冷却して曲げ加工を施す金属材の曲げ加工装置であって、前記金属材を外周から加熱する加熱部と、前記進行方向における前記加熱部で加熱される前記金属材の位置より下流側の位置で、前記金属材に液状の冷却媒体を噴射して冷却する冷却部と、前記金属材における前記加熱位置と前記冷却位置との間の位置に、前記冷却媒体を前記進行方向の下流側に押すようにガスを噴射するガス噴射部とを備えることを特徴とする。
この構成によれば、例えば金属材の上側に凹部が形成されている場合等に、冷却部から冷却水を金属材に噴射した際に、液状の冷却媒体の金属材に沿って逆流することや金属材上で貯留することを防止し、金属材に曲げ加工に必要な十分な加熱を行うことができる。更に、例えば金属材を下向き以外の方向に曲げた場合にも、液状の冷却媒体が逆流すること等を防止することができるので、金属材の曲げ方向の制限を無くすことができる。更に、液状の冷却媒体とガスの双方で金属材を冷却することも可能となるから、金属材に必要十分な冷却をより確実に行うことができる。
【０００８】
本発明の金属材の曲げ加工装置は、前記冷却部を、周方向に間隔を開けて配置される噴射口から前記冷却媒体を前記金属材の外周に噴射するように設け、前記ガス噴射部を、周方向に間隔を開けて配置される噴射口から前記ガスを前記金属材の外周に噴射するように設けることを特徴とする。
この構成によれば、周方向に設けられる噴射口からガスと液状の冷却媒体を噴射し、金属材を周方向に略均一にガスと冷却媒体で冷却することができ、局所的な冷却を回避し、焼き入れや曲げ加工を適切に施して曲げ部材の品質を高めることができる。
【０００９】
本発明の金属材の曲げ加工装置は、前記冷却部が噴射する前記冷却媒体の噴射量が噴射位置に応じて調整可能に構成されていることを特徴とする。
この構成によれば、例えば金属材の下側に噴射される液状の冷却媒体が重力で落下して金属材に接触する時間が短いことを補完するなど、金属材に対する位置に応じて冷却媒体の噴射量を微妙に調整することや、金属材の板部が重なり合って冷却しづらい箇所に多くの冷却媒体を噴射するなど、金属材の断面形状に応じて冷却媒体の噴射量を微妙に調整すること等が可能となり、金属材を周方向により高い均一性で冷却することができる。
【００１０】
本発明の金属材の曲げ加工装置は、前記ガス噴射部が噴射する前記ガスの噴射量が噴射位置に応じて調整可能に構成されていることを特徴とする。
この構成によれば、例えば冷却媒体が逆流しやすい位置や形状など、金属材に対する位置に応じて、或いは金属材の断面形状に応じてガスの噴射量を微妙に調整すること等が可能となり、金属材への適切な加熱と冷却をより確実に確保することができる。
【００１１】
本発明の曲げ部材の製造方法は、金属材を進行させ、加熱、冷却して曲げ加工を施す曲げ部材の製造方法であって、前記金属材を進行させながら所定位置で外周から加熱し、前記加熱した金属材の部分に下流側に向かってガスを噴射し、前記ガスを噴射した金属材の部分に下流側に向かって液状の冷却媒体を噴射する工程を備えることを特徴とする。
この構成によれば、例えば金属材の上側に凹部が形成されている場合等に、冷却部から冷却水を金属材に噴射した際に、液状の冷却媒体の金属材に沿って逆流することや金属材上で貯留することを防止し、金属材に曲げ加工に必要な十分な加熱を行うことができる。更に、例えば金属材を下向き以外の方向に曲げた場合にも、液状の冷却媒体が逆流すること等を防止することができるので、金属材の曲げ方向の制限を無くすことができる。更に、液状の冷却媒体とガスの双方で金属材を冷却することも可能となるから、金属材に必要十分な冷却をより確実に行うことができる。
【発明の効果】
【００１２】
本発明によれば、金属材を進行させ、金属材を加熱して液状の冷却媒体を噴射して冷却し、曲げ加工を施す際に、液状の冷却媒体の金属材に沿った逆流や金属材上での貯留を防止し、金属材に曲げ加工に必要な十分な加熱を行うことができると共に、金属材の曲げ方向の制限を無くすことができる。
【図面の簡単な説明】
【００１３】
【図１】本発明による第１実施形態の金属材の曲げ加工装置の装置構成を示す構成説明図。
【図２】第１実施形態の金属材の曲げ加工装置の正面視の一部を示す断面説明図。
【図３】（ａ）は図２のＡ−Ａ線断面図、（ｂ）は図２のＢ−Ｂ線断面図。
【図４】本発明による第２実施形態の金属材の曲げ加工装置の正面視の一部を示す断面説明図。
【図５】（ａ）及び（ｂ）は金属材の変形例を示す断面図。
【発明を実施するための形態】
【００１４】
本発明による実施形態の金属材の曲げ加工装置及び曲げ部材の製造方法について説明する。
【００１５】
〔第１実施形態の金属材の曲げ加工装置及び曲げ部材の製造方法〕
第１実施形態の金属材の曲げ加工装置１は、図１〜図３に示すように、金属材１０を進行させ、加熱、冷却して曲げ加工を施す装置であり、進行する金属材１０の外周にリング状に設けられ、金属材１０を外周から加熱する加熱部である高周波加熱コイル２と、金属材１０の進行方向における高周波加熱コイル２より下流側の位置で、金属材１０の外周にリング状に設けられるガス噴射部３と、金属材１０の進行方向におけるガス噴射部３より下流側の位置で、金属材１０の外周にリング状に設けられる冷却部４と、金属材１０の進行方向における冷却部４より下流側の位置で、金属材１０を押圧して曲げる押圧ローラ５を備え、高周波加熱コイル１０より上流側で図示省略する押出ローラ等の押出機構により進行される金属材１０を曲げ加工するようになっている。
【００１６】
冷却部４は、進行方向における高周波加熱コイル２で加熱される金属材１０の位置より下流側の位置で、液状の冷却媒体である冷却水Ｗを金属材１０に噴射して冷却する構成である。リング状の冷却部４の内周面には、図２及び図３（ａ）に示すように、複数の冷却水噴射口４１が周方向に間隔を開けて配置され、各冷却水噴射口４１から冷却水Ｗが金属材１０の外周に噴射される。
【００１７】
冷却水噴射口４１の壁面は、金属材１０の進行方向の下流側に向かって傾斜するように設けられており、その下流側に向かって若干斜めに冷却水Ｗが噴射される。また、冷却水噴射口４１は、金属材１０の下側に対応する領域で、設置間隔を短くして高密度で多数設けられており、金属材１０の下側に対応する冷却水Ｗの噴射量が、金属材１０の上側に対応する冷却水Ｗの噴射量より多くなるようになっている。
【００１８】
ガス噴射部３は、金属材１０における加熱位置と冷却位置との間の位置で、金属材１０の外周に、冷却水Ｗを進行方向の下流側に押すようにエア等のガスを噴射する構成である。リング状のガス噴射部３の内周面には、図２及び図３（ｂ）に示すように、複数のガス噴射口３１が周方向に間隔を開けて配置され、各ガス噴射口３１からガスＧが金属材１０の外周に噴射される。
【００１９】
ガス噴射口３１の壁面は、金属材１０の進行方向の下流側に向かって傾斜するように設けられており、その下流側に向かって若干斜めにガスＧが噴射される。ガスＧの噴射圧、噴射量は、少なくとも下流側で金属材１０に噴射されている冷却水Ｗが、後述の如く金属材１０におけるガスＧの噴射箇所より上流側に流れないように調整して設定される。また、ガス噴射口３１は、その設置間隔を図示例では周方向に略等間隔にして形成され、金属材１０の外周に対して略均一の量でガスＧを噴射するようになっている。
【００２０】
第１実施形態の金属材の曲げ加工装置１により、断面視略矩形の筒状で断面視Ｖ字形の凹溝１１が形成されている金属材１０に曲げ加工を施して曲げ部材を製造する際には、図示省略する押出機構により金属材１０を進行させ、金属材１０の進行方向における所定位置に設けられている高周波加熱コイル１０で金属材１０を加熱する。
【００２１】
そして、金属材１０の加熱した部分に、ガス噴射部４で下流側に向かってガスＧを噴射すると共に、ガスＧが噴射された金属材１０の部分に下流側に向かって冷却水Ｗを噴射し、その下流側に設けられている押圧ロール５で金属材１０を押圧して曲げ加工を施す。
【００２２】
この際、金属材１０の上面側に金属材１０の長手方向に沿って凹溝１１が形成され、冷却部４で噴射された冷却水Ｗが凹溝１１に沿って上流側に流れるが、ガス噴射部３で噴射されるガスＧにより、凹溝１１に沿って流れる冷却水Ｗが下流側に押し戻され、冷却水Ｗが凹溝１１に沿って高周波加熱コイル２による金属材１０の加熱部分やその近傍にまで達しないようになっている。
【００２３】
第１実施形態の金属材の曲げ加工装置１或いは曲げ部材の製造方法によれば、冷却部４から冷却水Ｗを金属材１０に噴射した際に、冷却水Ｗが金属材１０の凹溝１１に沿って逆流して高周波加熱コイル１０による金属材１０の加熱を妨げることを防止することができ、金属材１０に曲げ加工に必要な十分な加熱を行うことができる。従って、金属材１０に適切に焼き入れして曲げ加工することが可能となり、高強度な曲げ部材を確実に得ることができる。
【００２４】
また、例えば金属材１０を下向き以外の方向に曲げた場合にも、冷却水Ｗが逆流することを防止することができるので、金属材１０の曲げ方向の制限を無くし、金属材１０の形状に拘わらず、金属材１０の曲げ加工の方向の自由度を高めることができる。また、冷却水ＷとガスＧの双方で金属材１０を冷却することが可能となるから、金属材１０に必要十分な冷却をより確実に行うことができる。
【００２５】
また、周方向に設けられる噴射口３１、４１からガスＧと冷却水Ｗを噴射し、金属材１０を周方向に略均一にガスＧと冷却水Ｗの双方で冷却することができ、局所的な冷却を回避し、焼き入れや曲げ加工を適切に施して曲げ部材の品質を高めることができる。また、金属材１０の下側に対応する冷却水Ｗの噴射量を多くすることにより、金属材１０の下側に噴射される冷却水Ｗが重力で落下して金属材１０に接触する時間が短いことを補完し、金属材１０を周方向により高い均一性で冷却することができる。
【００２６】
〔第２実施形態の金属材の曲げ加工装置及び曲げ部材の製造方法〕
第２実施形態の金属材の曲げ加工装置１は、図４に示すように、ガス噴射部３と冷却部４を一体的に設ける点で第１実施形態と異なり、その他の構成は第１実施形態と同様である。
【００２７】
第２実施形態におけるガス噴射部３は、金属材１０の進行方向における高周波加熱コイル２より下流側の位置で、金属材１０の外周にリング状に設けられ、冷却部４は、ガス噴射部３と同一の位置でガス噴射部３の外周にリング状に設けられる。
【００２８】
冷却部４は、第１実施形態と同様に、進行方向における高周波加熱コイル２で加熱される金属材１０の位置より下流側の位置で、液状の冷却媒体である冷却水Ｗを金属材１０に噴射して冷却する構成である。リング状の冷却部４における下流側の周状の側面には、複数の冷却水噴射口４１が周方向に間隔を開けて配置され、各冷却水噴射口４１から冷却水Ｗが金属材１０の外周に噴射される。
【００２９】
冷却水噴射口４１の壁面は、金属材１０の進行方向の下流側に向かって傾斜するように設けられており、その下流側に向かって斜めに冷却水Ｗが噴射される。また、冷却水噴射口４１は、金属材１０の下側に対応する領域で、設置間隔を短くして高密度で多数設けられており、金属材１０の下側に対応する冷却水Ｗの噴射量が、金属材１０の上側に対応する冷却水Ｗの噴射量より多くなるようになっている。
【００３０】
ガス噴射部３は、金属材１０における加熱位置と冷却位置との間の位置で、金属材１０の外周に、冷却水Ｗを進行方向の下流側に押すようにガスを噴射する構成である。リング状のガス噴射部３の内周面には、複数のガス噴射口３１が周方向に間隔を開けて配置され、各ガス噴射口３１からガスＧが金属材１０の外周に噴射される。尚、ガス噴射口３１の壁面の傾斜、ガスＧの若干斜めでの噴射、ガスＧの噴射圧の調整、ガス噴射口３１の設置間隔、ガスＧの周方向における噴射量の構成は、第１実施形態と同様である。
【００３１】
第２実施形態の金属材の曲げ加工装置１により、金属材１０に曲げ加工を施して曲げ部材を製造する際には、第１実施形態と同様に金属材１０を高周波加熱コイル２で加熱し、金属材１０の加熱した部分に、ガス噴射部４で下流側に向かってガスＧを噴射すると共に、ガスＧが噴射された金属材１０の部分に下流側に向かって冷却水Ｗを噴射し、その下流側に設けられている押圧ロール５で金属材１０を押圧して曲げ加工を施す。
【００３２】
この際、第１実施形態と同様に金属材１０の上面側に形成されている凹溝１１に沿って、冷却部４で噴射された冷却水Ｗが上流側に流れるが、ガス噴射部３で噴射されるガスＧにより、凹溝１１に沿って流れる冷却水Ｗが下流側に押し戻され、冷却水Ｗが凹溝１１に沿って高周波加熱コイル２による金属材１０の加熱部分やその近傍にまで達しないようになっている。
【００３３】
第２実施形態の金属材の曲げ加工装置１或いは曲げ部材の製造方法でも、第１実施形態と同様の効果を奏することができる。また、冷却部４とガス噴射部３を一体的に設けることにより、曲げ加工による製造ラインをより短くすることができる。
【００３４】
〔実施形態の変形例等〕
本明細書開示の発明は、各発明や各実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものである。そして、下記変形例も包含する。
【００３５】
例えば本発明の対象とする金属材は、金属材１０の形状以外にも適宜であり、例えば図５（ａ）の断面視略矩形の筒状で上端両隅部に長手方向に沿って断面視Ｌ字形の凹溝１１ａがそれぞれ形成されている金属材１０ａ、図５（ｂ）の断面視略矩形の筒状で両側面に長手方向に沿って断面視半円形の凹溝１１ｂがそれぞれ形成されている金属材１０ｂ、金属材の表面に点状の凹部が形成されている金属材、その他の各種の異形断面の金属材、凹溝や点状の凹部を有しない円筒形など筒状の金属材、中実の金属材等とすることが可能である。これらの各金属材の場合にも、金属材の凹溝１１ａ、１１ｂに沿って冷却水Ｗが逆流したり、金属材の点状の凹部に冷却水Ｗが溜まったり、金属材の表面に沿って冷却水Ｗが逆流することを防止し、金属材に対して必要十分な加熱を確実に行うことができる。
【００３６】
また、第１、第２実施形態では、冷却部４による冷却水Ｗの噴射量を金属材１０の下側に対応する部分に対して多めにし、ガス噴射部３によるガスＧの噴射量を金属材１０の外周に対して略均一の量にしたが、冷却部４による冷却水Ｗの噴射量を金属材１０等の外周に対して略均一の量にする構成、或いは冷却部４による冷却水Ｗの噴射量とガス噴射部３によるガスＧの噴射量の双方を金属材１０等の外周に対して略均一の量にする構成等とすることが可能である。また、噴射口３１、４１の数でなく、噴射口３１、４１から噴射量を個別に設定する、或いは噴射口３１、４１の形状を個別に設定する等により、ガスＧや冷却水Ｗの噴射量を調整してもよい。
【００３７】
また、噴射口３１、４１からのガスＧや冷却水Ｗの噴射圧も、各ガス噴射口３１による噴射圧、各冷却水噴射口４１による噴射圧をそれぞれ同一に設定する構成とする他、噴射口３１、４１の噴射圧を個別に設定することも可能である。また、ガスＧの噴射圧を調整して冷却水Ｗの金属材１０等の表面における位置を制御することにより、金属材１０等の冷却を制御するようにすることも可能である。
【００３８】
更には、冷却部４が噴射する冷却水Ｗの噴射量は、例えば金属材１０等の外周に対して略均一の所定間隔で配置された各噴射口４１に導入されて各噴射口４１から噴射される冷却水Ｗの量を個別に調整可能にする等により、冷却水Ｗを噴射する噴射位置に応じて調整可能に構成すると好適である。これにより、金属材１０等に対する位置に応じて冷却水Ｗの噴射量を微妙に調整することや、金属材１０等の板部が重なり合って冷却しづらい箇所に多くの冷却水Ｗを噴射するなど、金属材１０等の断面形状に応じて冷却水Ｗの噴射量を微妙に調整すること等が可能となり、金属材１０等を周方向により高い均一性で冷却することができる。また、冷却部４が噴射する冷却水Ｗの噴射圧を、冷却水Ｗを噴射する噴射位置に応じて調整可能に構成することも可能である。
【００３９】
また、ガス噴射部３が噴射するガスＧの噴射量も、例えば金属材１０等の外周に対して略均一の所定間隔で配置された各噴射口３１に導入されて各噴射口３１から噴射されるガスＧの量を個別に調整可能にする等により、ガスＧを噴射する噴射位置に応じて調整可能に構成すると好適である。これにより、例えば冷却水Ｗが逆流しやすい位置や形状など、金属材１０等に対する位置に応じて、或いは金属材１０等の断面形状に応じてガスＧの噴射量を微妙に調整すること等が可能となり、金属材１０等への適切な加熱と冷却をより確実に確保することができる。また、ガス噴射部３が噴射するガスＧの噴射圧を、ガスＧを噴射する噴射位置に応じて調整可能に構成することも可能である。
【００４０】
また、本発明には金属材１０等の進行方向における金属材１０等の加熱位置より下流側の位置で、金属材１０等に液状の冷却媒体を噴射して冷却し、金属材１０等の加熱位置と冷却位置との間の位置に、液状の冷却媒体を進行方向下流側に押すようにガスＧを噴射する適宜の構成が包含され、例えば冷却水Ｗ以外の液状の冷却媒体を用いて冷却する構成、或いは金属材１０等の上半分に対応する領域など金属材１０等の上側だけにガスＧを噴射する構成、或いは金属材１０等に対して冷却機能を有しないガスＧを噴射する構成等とすることが可能である。
【００４１】
また、ガス噴射部３、冷却部４の設置構成は、第１、第２実施形態以外にも本発明の趣旨の範囲内で適宜であり、例えば第１実施形態のガス噴射部３と冷却部４との間に距離を開けずに、ガス噴射部３と冷却部４とを隣接して設け、ガス噴射部３から噴射するガスＧの噴射圧、噴射量を冷却水Ｗが凹溝１１に沿って高周波加熱コイル２による加熱部分まで逆流しない構成等としてもよい。
【００４２】
また、金属材１０等の押出機構、金属材１０等に曲げモーメントを付与する曲げ機構は適宜であり、例えば曲げ機構として３次元的に曲げる可動ローラ、金属材１０等を保持して曲げるアーム等とすることが可能である。尚、三次元的な曲げ加工を金属材１０等に施す場合にも、冷却水Ｗの逆流を防ぎ、金属材１０等に対する必要十分な加熱を行うことができる。
【産業上の利用可能性】
【００４３】
本発明は、例えば自動車、建設機械、医療機器、厨房器具の部品等を製造する際に利用することができる。
【符号の説明】
【００４４】
１…金属材の曲げ加工装置  ２…高周波加熱コイル  ３…ガス噴射部  ３１…ガス噴射口  ４…冷却部  ４１…冷却水噴射口  ５…押圧ローラ  １０、１０ａ、１０ｂ…金属材  １１、１１ａ、１１ｂ…凹溝  Ｇ…ガス  Ｗ…冷却水
【図１】
2013035032.tif 000003
【図２】
2013035032.tif 000004
【図３】
2013035032.tif 000005
【図４】
2013035032.tif 000006
【図５】
2013035032.tif 000007